Procédé de fusion de verre comportant les étapes suivantes: introduction d’une charge solide vitrifiable (11) dans un four (1), cette charge (11) comportant au moins un carbonate de métal alcalin ou alcalino-terreux, chauffe et fusion de la charge (11) dans le four (1) de manière à obtenir du verre fondu (17), le au moins un carbonate subissant une réaction de dissociation et libérant du CO 2 gazeux (18), évacuation du four (1) du verre fondu (17), évacuation du four (1) d’un effluant gazeux (20) contenant du CO 2 , le procédé étant caractérisé en ce que : e. l’effluant gazeux (20) évacué du four (1) est utilisé pour produire, par carbonatation avec le CO 2 présent dans l’effluent gazeux (20), au moins un additif (33) sous forme de carbonate de métal alcalin ou de métal alcalino-terreux, au moins une partie dudit additif (33) produit dans l’étape e. étant incorporée dans la charge (11) qui est introduite dans le four (1) dans l’étape a. Procédé suivant la revendication 1, dans lequel, pour la carbonatation dans l’étape e., l’effluent gazeux (20) est mis en contact dans un carbonateur (30) avec l’oxyde (31) et/ou l’hydroxyde du métal alcalin ou du métal alcalino-terreux correspondant au carbonate à produire dans l’étape e. Procédé suivant la revendication 2, dans lequel le carbonateur (30) est un carbonateur batch, un carbonateur à lit fluidisé ou un carbonateur à lit entraîné. Procédé suivant la revendication 2 ou 3, dans lequel la carbonatation s’effectue dans le carbonateur (30) à une température entre 500°C et 950°C, de préférence entre 550°C et 800°C, encore de préférence entre 550°C et 700°C. Procédé suivant l’une des revendications 2 à 4, dans lequel l’effluent gazeux (20) est refroidi jusqu’à une température ou une plage de températures prédéterminée avant d’être introduit dans le carbonateur (30), ladite température prédéterminée ou ladite plage de températures prédéterminée étant avantageusement entre 600°C et 1000°C, de préférence entre 650°C et 950°C, encore de préférence entre 700°C et 900°C. Procédé suivant l’une des revendications 2 à 5, dans lequel l’effluent gazeux (20) est refroidi dans un ou plusieurs échangeurs de chaleur (40) avant d’être introduit dans le carbonateur (30). Procédé suivant la revendication 6, dans lequel, lors du refroidissement de l’effluent gazeux (20), on utilise de l’énergie thermique extrait de l’effluent gazeux (20) pour chauffer un oxydant (13) et/ou un combustible (12) et dans lequel on utilise de l’oxydant (13) chauffé et/ou du combustible (12) chauffé lors du refroidissement de l’effluent gazeux (20) pour chauffer la charge (11) dans le four (1) par combustion avec ledit l’oxydant (13) chauffé et/ou combustible (12) chauffé. Procédé suivant l’une des revendications 1 à 6, dans lequel au moins une partie de la chaleur pour chauffer la charge (11) dans l’étape b. est fournie par combustion d’un combustible (12) avec un oxydant (13). Procédé suivant la revendication 7 ou 8, dans lequel le combustible (12) est choisi parmi les combustibles carboné et l’hydrogène. Procédé suivant l’une des revendications 7 à 9, dans lequel l’oxydant (13) est choisi parmi de l’air, de l’air enrichi en oxygène. Procédé suivant l’une des revendications précédentes, dans lequel au moins une partie de la chaleur pour chauffer la charge (11) dans l’étape b. est fournie par chauffage électrique. Procédé suivant l’une quelconque des revendications précédentes, dans lequel le four (1) est un four batch, un four semi-batch ou un four continu. Procédé suivant l’une quelconque des revendications précédentes, dans lequel on produit pendant l’étape e. au moins un additif (33) choisi parmi le carbonate de sodium, le carbonate de calcium, le carbonate de potassium, le carbonate de magnésium, le carbonate de lithium, le carbonate de baryum. Procédé suivant la revendication 13, dans lequel on produit pendant l’étape e. au moins un additif (33) choisi parmi le carbonate de sodium, le carbonate de calcium et le carbonate de potassium. Procédé suivant l’une des revendications précédentes, dans lequel le verre est choisi parmi les verres sodocalciques et les verres au borosilicate.